(57)【特許請求の範囲】
【請求項１】
酸素吸放出可能なセリア・ジルコニア系複合酸化物相と少なくとも１種の希土類酸化物相が含まれる酸素吸放出材料であって、前記希土類酸化物相はＬｎ２Ｏ３構造を有し、前記セリア・ジルコニア系複合酸化物相に前記希土類酸化物相を共存させ、前記希土類酸化物相がセリア・ジルコニア系複合酸化物相に直接結合した構造を有することを特徴とする酸素吸放出材料。
【請求項２】
前記希土類酸化物相の含有量が、希土類酸化物相／（希土類酸化物相＋セリア・ジルコニア系複合酸化物相）モル比で０を超え０．３以下であることを特徴とする請求項１記載の酸素吸放出材料。
【請求項３】
前記希土類酸化物相の含有量が、希土類酸化物相／（希土類酸化物相＋セリア・ジルコニア系複合酸化物相）モル比で０を超え０．１以下であることを特徴とする請求項１又は２記載の酸素吸放出材料。
【請求項４】
前記セリア・ジルコニア系複合酸化物相におけるセリウムとジルコニウムのモル比が、セリウム／（セリウム＋ジルコニウム）で０．３３以上０．６６以下であって、８配位時のＣｅ４＋イオン及び８配位時のＺｒ４＋イオンよりも大きなイオン半径を有する金属イオンが含まれることを特徴とする請求項１〜３のいずれか１項に記載の酸素吸放出材料。
【請求項５】
前記Ｃｅ４＋イオン及びＺｒ４＋イオンよりも大きなイオン半径を有する金属イオンが、Ｙ３＋イオンまたはＬａ３＋イオンであることを特徴とする請求項４記載の酸素吸放出材料。
【請求項６】
前記セリア・ジルコニア系複合酸化物相におけるセリウムとジルコニウムのモル比が、セリウム／（セリウム＋ジルコニウム）で０．１０以上０．３３未満であって、Ｙ３＋イオンが含まれることを特徴とする請求項１〜３のいずれか１項に記載の酸素吸放出材料。
【請求項７】
前記希土類酸化物相が、２種以上５種以下であることを特徴とする請求項１〜６のいずれか１項に記載の酸素吸放出材料。
【請求項８】
前記セリア・ジルコニア系酸化物相の組成が、交流インピーダンス法で測定されるイオン伝導率が４００℃で１×１０−５Ｓ／ｃｍ以上となることを特徴とする請求項１〜７のいずれか１項に記載の酸素吸放出材料。
【発明の詳細な説明】
【技術分野】
【０００１】
本発明は、排ガス浄化用助触媒として用いるセリア・ジルコニア系酸化物系酸素吸放出材料に関し、特に、低温で排ガス浄化性能に優れた希土類酸化物相がハイブリッド化されたセリア・ジルコニア系酸化物系酸素吸放出材料に関するものである。
【背景技術】
【０００２】
自動車等のエンジンから排出される排気ガス中には、炭化水素（ＨＣ）、一酸化炭素（ＣＯ）、窒素酸化物（ＮＯｘ）等の有害成分が含まれる。前記炭化水素（ＨＣ）は酸化して水と二酸化炭素に転化させ、前記一酸化炭素（ＣＯ）は酸化して二酸化炭素に転化させ、前記窒素酸化物（ＮＯｘ）は還元して窒素に転化させ、それぞれの有害成分を触媒で浄化する必要がある。
【０００３】
このような排気ガスを処理するための触媒（以下「排ガス浄化触媒」と称する）としては、酸化物等の担体に貴金属を担持した触媒が広く使用されおり、特に、ＣＯ、ＨＣ及びＮＯｘを同時に酸化還元することができる触媒は三元触媒と呼ばれている。
【０００４】
三元触媒において、貴金属の働きを高めるためには、燃料と空気の比（空燃比）を一定に（理論空燃比に）保つのが好ましいが加速、減速、低速走行、高速走行等の運転状況に応じて空燃比は大きく変化する。このため、酸素センサーを用いたフィードバック制御によりエンジンの作動条件によって変動する空燃比（Ａ／Ｆ）を一定に保つようにしているが、フィードバック時間に応じたＡ／Ｆの時間的な変動が発生するため、エンジン制御だけで排気ガス雰囲気を理論空燃比あるいはその近傍に保持することは難しい。
【０００５】
このため、触媒側で雰囲気を微調整する必要が有る。セリア（酸化セリウムＣｅＯ２）は酸素吸蔵放出能（Ｏｘｙｇｅｎ  Ｓｔｏｒａｇｅ  Ｃａｐａｃｉｔｙ、以下単に「ＯＳＣ」という）を有するため、自動車排ガス浄化用触媒の酸素分圧調整用の助触媒として広く用いられている。これはＣｅ３＋／Ｃｅ４＋のレドックス反応を利用したものである。前記セリアは、一般にその特性を高めるためジルコニア（酸化ジルコニウムＺｒＯ２）と固溶させたセリア・ジルコニア系複合酸化物（ＣＺ）として使用されている。
【０００６】
さらに酸化還元特性を高めるためにセリア・ジルコニアには希土類元素を添加することが通常行われ、添加した希土類元素はセリア・ジルコニアに固溶していることが良いとされてきた（特許文献１、特許文献２参照）。また、低温での触媒活性を高めるため低温でのＯＳＣ量に注目した開発がなされてきた（特許文献３参照）。
【先行技術文献】
【特許文献】
【０００７】
【特許文献１】特開２０００−３１９０１９号公報
【特許文献２】特開２００４−２１４７号公報
【特許文献３】ＷＯ２０１３／０７３３８１
【発明の概要】
【発明が解決しようとする課題】
【０００８】
上述のようにセリア・ジルコニア系酸化物は、これまで自動車排ガス浄化触媒等において特に高温での貴金属の働きを高めるため、高いＯＳＣ値や大きな比表面積が要求され、それらに対応した開発が行われてきた。しかしながら、排ガス規制の強化や燃費向上の為にエンジン制御は年々複雑化し、これに対応する触媒設計中でセリア・ジルコニア系酸化物に対する要求も高まって変化してきている。具体的には、特に低温での排ガス浄化をより高効率で行うことの出来る触媒、それをサポートするセリア・ジルコニア系酸化物材料である。
【０００９】
よって、これまでのセリア・ジルコニア系酸化物に求められる課題およびその開発は、高いＯＳＣ値や優れた耐久性であり、低温で排出される有害物質の浄化特性向上（低温触媒活性）に及ぼす効果については深く検討されず、検討されても低温でＯＳＣ量を増やすと言う開発の方向性であった。低温触媒活性に関してはもっぱら担持貴金属の工夫、例えば、微細な貴金属担持方法に関するものに限られていた。
【００１０】
特許文献１および２では、構成元素を高度に固溶させることにより耐熱性に富み、ＯＳＣ量の多いセリア・ジルコニア系酸化物を提案している。しかしながら、特許文献１では６００℃でのＯＳＣ量を、特許文献２では５００℃でのＯＳＣ量を議論しているのみで低温での使用に関する記述は無く、その高い構造安定性から考えて低温での活性は小さいものと推測される。
【００１１】
特許文献３では、結晶系をＣａＦ２構造相またはＣａＦ２類似構造相に高度に制御することにより４００℃という低温でＯＳＣ量の多いセリア・ジルコニア系酸化物を提案している。
【００１２】
以上の開発例のように、セリア・ジルコニア系酸化物のＯＳＣに関する開発のみであり、セリア・ジルコニア系酸化物に貴金属触媒の低温排ガス浄化性能を更に向上させる機能付与するという取り組みは無かった。
【００１３】
本発明では、上記事情を鑑みてなされたものであり、排ガス浄化用助触媒として低温で排ガス浄化性能を高めた酸素吸放出材料を提供することを目的とする。
【課題を解決するための手段】
【００１４】
本発明者らは、上記の問題を解決すべく、鋭意研究を行った結果、セリア・ジルコニア系酸化物相に希土類酸化物相を共存させ、両相を直接結合させた構造にすることで（以下、ハイブリッド化と呼ぶことがある）、これまでの単なるセリア・ジルコニア系酸化物に比べて貴金属触媒を担持して得られる低温触媒活性が高くなることを見出した。セリア・ジルコニア系酸化物粒子に接触して配置させた希土類酸化物相は、分解化学種の吸着点として作用し、分解化学種を捕集して貴金属触媒に供給する役割により低温触媒活性が高くなるものと考えて上記ハイブリッド構造を創製し、本発明を完成するに至った。
【００１５】
すなわち、本発明は、以下の要旨とするものである。
【００１６】
（１）酸素吸放出可能なセリア・ジルコニア系複合酸化物相と少なくとも１種の希土類酸化物相が含まれる酸素吸放出材料であって、前記希土類酸化物相はＬｎ２Ｏ３構造を有し、前記セリア・ジルコニア系複合酸化物相に前記希土類酸化物相を共存させ、前記希土類酸化物相がセリア・ジルコニア系複合酸化物相に直接結合した構造を有することを特徴とする酸素吸放出材料。
【００１７】
（２）前記希土類酸化物相の含有量が、希土類酸化物相／（希土類酸化物相＋セリア・ジルコニア系複合酸化物相）モル比で０を超え０．３以下であることを特徴とする上記（１）記載の酸素吸放出材料。
【００１８】
（３）前記希土類酸化物相の含有量が、希土類酸化物相／（希土類酸化物相＋セリア・ジルコニア系複合酸化物相）モル比で０を超え０．１以下であることを特徴とする上記（１）又は（２）記載の酸素吸放出材料。
【００１９】
（４）前記セリア・ジルコニア系複合酸化物相におけるセリウムとジルコニウムのモル比が、セリウム／（セリウム＋ジルコニウム）で０．３３以上０．６６以下であって、８配位時のＣｅ４＋イオン及び８配位時のＺｒ４＋イオンよりも大きなイオン半径を有する金属イオンが含まれることを特徴とする上記（１）〜（３）のいずれか１項に記載の酸素吸放出材料。
【００２０】
（５）前記Ｃｅ４＋イオン及びＺｒ４＋イオンよりも大きなイオン半径を有する金属イオンが、Ｙ３＋イオンまたはＬａ３＋イオンであることを特徴とする上記（４）記載の酸素吸放出材料。
【００２１】
（６）前記セリア・ジルコニア系複合酸化物相におけるセリウムとジルコニウムのモル比が、セリウム／（セリウム＋ジルコニウム）で０．１０以上０．３３未満であって、Ｙ３＋イオンが含まれることを特徴とする上記（１）〜（３）のいずれか１項に記載の酸素吸放出材料。
【００２２】
（７）前記希土類酸化物相が、２種以上５種以下であることを特徴とする上記（１）〜（６）のいずれか１項に記載の酸素吸放出材料。
【００２３】
（８）前記セリア・ジルコニア系酸化物相の組成が、交流インピーダンス法で測定されるイオン伝導率が４００℃で１×１０−５Ｓ／ｃｍ以上となることを特徴とする上記（１）〜（７）のいずれか１項に記載の酸素吸放出材料。
【発明の効果】
【００２４】
本発明の排ガス浄化用助触媒としての酸素吸放出材料は、貴金属（Ｐｄ、Ｐｔ等）を担持して排ガス浄化触媒とした際に低温での排ガス浄化性能に優れるという顕著な効果を奏する。
【図面の簡単な説明】
【００２５】
【図１】排ガス浄化性能に係わる混合とハイブリットの違いを説明するための概念図である。
【図２】製品粉末にＰｄを０．５ｍａｓｓ％含浸担持した後、プロピレンガスの酸化触媒活性を測定した図である（評価条件；Ｐｄ：０．５ｍａｓｓ％担持、Ｃ３Ｈ８：１０００ｐｐｍ、Ｏ２：２％、Ｈ２Ｏ：１０％、ＳＶ：４０，０００ｈ−１）。
【発明を実施するための形態】
【００２６】
以下本発明を詳細に説明する。
【００２７】
本発明の酸素吸放出材料は、セリア・ジルコニア系複合酸化物相と少なくとも１種の希土類酸化物相が含まれる酸素吸放出材料であって、前記希土類酸化物相がセリア・ジルコニア系複合酸化物相に直接結合した構造（以下ハイブリッド化と称することがある）を有するものである。セリア・ジルコニア系複合酸化物だけの酸素吸放出材料とは異なり、希土類酸化物相を共存させることにより浄化対象となる化学種を前記希土類酸化物相で吸着して効率よく捕集し、担持貴金属に供給できるので排ガス浄化性能が高くなる。
【００２８】
一方、セリア・ジルコニア系酸化物（ＣＺ）と希土類酸化物粉末を単に混合することでは上記効果が十分得られない。その理由は明確ではないが、以下のように推察できる。
【００２９】
すなわち、図１の概念図により、混合とハイブリットの違いについて説明すると、本発明の酸素吸放出材料では、希土類酸化物相（Ｌｎ２Ｏ３）がセリア・ジルコニア系複合酸化物相（ＣＺ）に直接結合した構造（Ｌｎ−ＣＺ）であるハイブリッド化されているため、右側の拡大図と反応イメージに示すように、希土類酸化物相（Ｌｎ２Ｏ３）に吸着された有害ガス（主に未燃焼の炭化水素）が表面拡散してセリア・ジルコニア系酸化物相へスムーズに移動して貴金属触媒（ＰＧＭ）によって排ガスは浄化される。
一方、セリア・ジルコニア系酸化物（ＣＺ）粉末に希土類酸化物（Ｌｎ２Ｏ３）粉末を単に混合したものはセリア・ジルコニア系酸化物粒子と希土類酸化物粒子は離れているか或いはせいぜい物理的に接触している程度にすぎないので、左側の拡大図と反応イメージに示すように、希土類酸化物粉末に吸着された有害ガスがセリア・ジルコニア系酸化物（ＣＺ）粒子まで表面拡散して移動できず、結果として排ガスの浄化が十分進まないものと推測している。なお、本発明は、上記推察によって限定されるものではない。
【００３０】
よって、本発明では、希土類酸化物相がセリア・ジルコニア系複合酸化物相に直接結合した構造、即ち、ハイブリッド化していることが重要であり、両相の単なる物理的混合では十分な効果は得られない。本発明のハイブリッド化は、例えば、両相が相分離して形成された結合構造、セリア・ジルコニア系複合酸化物粒子上で希土類酸化物相前駆体から希土類酸化物相を形成して両相間の直接結合を形成した構造、セリア・ジルコニア系複合酸化物前駆体と希土類酸化物相前駆体の混合物から両相を形成して両相間の直接結合を形成した構造、セリア・ジルコニア系酸化物粒子と希土類酸化物粒子がネッキングでつながった構造、等である。
【００３１】
本発明のセリア・ジルコニア系酸化物相とは、セリア（酸化セリウム、ＣｅＯ２）とジルコニア（酸化ジルコニウム、ＺｒＯ２）との固溶体相である。セリアとジルコニアは全率固溶するので、セリウム／（セリウム＋ジルコニウム）のモル比で０を超え１未満の範囲となる。
【００３２】
また、本発明のセリア・ジルコニア系酸化物では、セリウム若しくはジルコニウム、又はセリウムとジルコニウムの両方を他の金属イオンで一部置換されていてもよい。前記置換金属イオンの元素としては、例えば、アルカリ土類金属元素、セリウムを除く希土類金属元素、等の１種以上である。アルカリ土類金属元素としては、Ｍｇ、Ｃａ、Ｓｒ、Ｂａ等が挙げられる。希土類金属元素としては、Ｓｃ、Ｙ、Ｌａ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ等が挙げられる。中でも、Ｓｃ、Ｙ、Ｌａ、Ｐｒ、Ｎｄ、Ｅｕ、Ｇｄは、セリア・ジルコニア系酸化物の酸素吸放出特性を向上させたり、耐久性や耐熱性を向上させたりできるので好ましい。また、本発明の希土類酸化物相を構成する元素の金属イオンがセリア・ジルコニア系酸化物に置換されているのがより好ましい。このようにすることで、長期使用や高温使用において希土類酸化物相がセリア・ジルコニア系酸化物相内に拡散していくのを抑制できる。前記置換量は、特に限定しないが、セリア・ジルコニア系酸化物の総カチオンに対して２０モル％以下が好ましく、置換効果をより大きく得るには３モル％以上１５モル％以下である。
【００３３】
本発明の希土類酸化物相とは、イットリウム及び原子番号５７から７１までの希土類元素から選ばれた１種以上の希土類金属元素の酸化物である。
【００３４】
本発明に関わるハイブリッド化された酸素吸放出材料は、酸素吸放出可能なセリア・ジルコニア系酸化物相と希土類酸化物相が上述のようにハイブリッド化されていれば、特に制限されないが実際の浄化を行う貴金属粒子の働きをより高めるたり、より効率よくしたりするには、前記希土類酸化物相の含有量が、希土類酸化物相／（希土類酸化物相＋セリア・ジルコニア系複合酸化物相）モル比（ハイブリット量）で０を超え０．３以下であるのが好ましい。より望ましくは０を超え０．１以下である。また、希土類酸化物相／（希土類酸化物相＋セリア・ジルコニア系複合酸化物相）モル比で０を超えれば、本発明の低温での優れた排ガス浄化性能の効果が得られるものであるが、より大きな効果を得るためには、０．００４以上であるのが好ましい。
【００３５】
また、本発明のセリア・ジルコニア系酸化物相は、低温での排ガス浄化性能を優れたものとするには、セリア・ジルコニア系複合酸化物相のセリウムとジルコニウムのモル比が、セリウム／（セリウム＋ジルコニウム）で０．１以上０．６６以下の範囲とすることが好ましい。特に、大きな酸素吸放出量を得るという観点からは、セリア・ジルコニア系複合酸化物相のセリウムとジルコニウムのモル比が、セリウム／（セリウム＋ジルコニウム）で０．３３以上０．６６以下であるのが好ましい、より好ましくは０．３６以上０．６３以下である。セリウム／（セリウム＋ジルコニウム）が０．６６を超えると理論的な酸素吸放出量は増えるものの耐熱性が急速に悪化するため実用上望ましくない。
【００３６】
また、８配位時のＣｅ４＋イオン及びＺｒ４＋イオンよりも大きなイオン半径を有する金属イオンが含まれることが大きな酸素放出量に加え、大きな酸素吸放出速度を得るために望ましい。これは大きな金属イオンを配合することで複合酸化物の結晶格子を広げ、酸素吸放出時に起こるＣｅ4+⇔Ｃｅ3+の価数変化に伴うイオン半径変化を促進するためである。このため、８配位時のＣｅ４＋イオン及びＺｒ４＋イオンよりも大きなイオン半径を有する金属イオンを含むこととした。
前記Ｃｅ４＋イオン及びＺｒ４＋イオンよりも大きなイオン半径を有する金属イオンが、Ｙ３＋イオンまたはＬａ３＋イオンであることが特に有効である。
【００３７】
また、特に大きな酸素吸放出速度を得るという観点からは、セリア・ジルコニア系複合酸化物相のセリウムとジルコニウムのモル比が、セリウム／（セリウム＋ジルコニウム）で０．１０以上０．３３未満であるのが好ましい。すなわち、前記セリア・ジルコニア系複合酸化物相におけるセリウムとジルコニウムのモル比が、セリウム／（セリウム＋ジルコニウム）で０．１０以上０．３３未満では価数変化により実際に酸素吸放出を行うセリウムの配合量が少ないため大きな酸素吸放出量は得られないが、Ｙ３＋イオンが含まれることが大きな酸素吸放出速度を得るためには有用である。大きな酸素吸放出速度が得られるのは、Ｙ３＋イオンが含まれることでセリア・ジルコニア系複合酸化物相のイオン伝導率が高くなり、粒子内の酸素イオンが移動しやすくなるためである。セリウム／（セリウム＋ジルコニウム）が０．１０未満となると酸素吸放出量が少なすぎて実用上酸素吸放出材料として使用できない。したがって、酸素放出量は少なくなるものの大きな酸素吸放出速度を得る目的のためには、セリウムとジルコニウムのモル比が、セリウム／（セリウム＋ジルコニウム）で０．１０以上０．３３未満の範囲、好ましくは０．１５以上０．３０以下が望ましい。
【００３８】
酸素吸放出材料に含まれる希土類酸化物相は、１種でもよいが２種以上５種以下であることが望ましい。つまり、自動車排ガスにはＮＯｘ、ＣＯ、未燃焼の燃料成分（一般的にＨＣと呼ぶ）などが含まれ、それぞれの性質は異なる。このためハイブリッド化されたセリア・ジルコニア系複合酸化物にも色々な吸着能を持たせるために２種類以上の希土類酸化物相を作製することは有効であるが、種類を多くしすぎると経済的な生産が難しくなるため５種類以下が良い。
【００３９】
酸素吸放出材料中のセリア・ジルコニア系酸化物相の組成が、交流インピーダンス法で測定されるイオン伝導率が４００℃で１×１０−５Ｓ／ｃｍ以上となるようにすることが望ましい。つまり、上述のとおり、イオン伝導率が高くなると粒子内の酸素の移動がしやすくなり結果として低温での排ガス浄化性能を高める。イオン伝導率が４００℃で１×１０−５Ｓ／ｃｍ未満では粒子内部での酸素イオン移動速度が遅く、自動車排ガスの雰囲気変動に応じた酸素の吸放出を行うことが出来ない。しかし、１×１０−２Ｓ／ｃｍを超えるとセリア・ジルコニア系酸化物相の作製のためには高価な第三成分元素を大量に使うことに加え、第三成分を増やした分だけ酸素の吸放出を行うセリウムイオンの配合量が減ることになり、実用上不利であるので、上限は特に限定するものではないが１×１０−２Ｓ／ｃｍとすることが好ましい。
イオン伝導率の測定方法はＪＩＳ  Ｒ−１６６１  ファインセラミックスイオン伝導体の導電率測定方法に準拠する交流インピーダンス法で測定する。
【００４０】
このようなハイブリッド化された酸素吸放出材料の製造方法は、特に制限されないが、例えば、以下のような方法を採用しても良い。すなわち、ハイブリッド化する前のセリア・ジルコニア系酸化物を製造する第一段階。第一段階で得られたセリア・ジルコニア系酸化物表面に希土類酸化物相を形成する第二段階を取る方法があげられる。
【００４１】
ハイブリッド化する前のセリア・ジルコニア系酸化物を得る第一段階では通常知られているセリア・ジルコニア系酸化物を製造する方法を取ることが出来る。例えば、酸化物や水酸化物を形成する金属塩を溶解し、溶液のｐＨを変化させて酸化物や水酸化物を形成する方法、溶解している金属塩に添加剤を加えて溶解度の小さな塩に変化させて酸化物前駆体を析出させる方法（この場合には、更に酸化物前駆体を熱処理して酸化物を形成する）、金属アルコキシド等の加水分解反応する化合物を溶解し、水を加えて加水分解させて酸化物や水酸化物を形成する方法、等がある。
【００４２】
第一段階で得られたセリア・ジルコニア系酸化物をハイブリッド化する第二段階では第一段階で得られた粒子表面に希土類酸化物の分相を形成できる方法であれば特に限定されないが、例えばセリア・ジルコニア系酸化物で水系スラリーを作製後、希土類塩溶液を添加し、溶液のｐＨを変化させて酸化物表面に水酸化物を沈殿させ、夾雑イオンを取り除いたのち加熱焼成してハイブリッド化する方法が有る。希土類酸化物相を構成する原子は浄化させたい有害ガスに応じて適宜選択することが出来るが、塩基点の強いイットリウム、セリウム、ランタン、プラセオジム、ネオジウム、ガドリニウムなどがあげられる。
【００４３】
本発明のハイブリッド化されたセリア・ジルコニア系酸化物粒子を使用することにより低温での排ガス浄化性能に優れる自動車排ガス触媒を製造することが出来る。
【実施例】
【００４４】
以下に発明例、比較例を用いて本発明を説明するが、本発明はこれらに限定されるものではない。以下で用いる％は、特に断らない限り質量％であり、製品を構成する酸化物中の該当する酸化物の質量％である。
【００４５】
（発明例１）
１０００ｍｌの純水に基材粒子として５０ｇのセリア・ジルコニア（ＣＺ−１）を加え、２００ｒ．ｐ．ｍで１０分撹拌し、セリア・ジルコニア分散液を得た。その後、その分散液に酸化ネオジウム０．８ｇ相当を含む塩化ネオジウム溶液を添加し、アンモニア水でｐＨを９に調整、基材粉末粒子の表面に水酸化ネオジウムを含有するセリア・ジルコニア粒子を得た。得られたスラリーを２％アンモニア水を用いて３回洗浄した後、１２０℃乾燥、７００℃焼成、乳鉢粉砕を行い酸化ネオジウムでハイブリッド化されたセリア・ジルコニア製品粉末を得た。
【００４６】
得られた製品粉末に対してＰｄを０．５ｍａｓｓ％の割合で含浸担持し、プロピレンを原料とする酸化触媒活性を測定（評価条件；Ｐｄ：０．５ｍａｓｓ％担持、Ｃ３Ｈ８：１０００ｐｐｍ、Ｏ２：２％、Ｈ２Ｏ：１０％、ＳＶ：４０，０００ｈ−１）したところ、酸化触媒活性と浄化温度との関係を示す図２のとおり５０％浄化率温度（Ｔ５０）が２０６℃との結果が得られ、酸素吸放出材料に貴金属を担持させて排ガス浄化触媒とした際に低温での排ガス浄化性能に優れることが確認できた。
【００４７】
（比較例１）
１０００ｍｌの純水に発明例１と同じ基材粒子として５０ｇのセリア・ジルコニア（ＣＺ−１）を加え、２００ｒ．ｐ．ｍで１０分撹拌し、セリア・ジルコニア分散液を得た。その後、その分散液に酸化ネオジウム０．８ｇを添加し、基材粉末粒子と酸化ネオジウムが均一に混合されたセリア・ジルコニアスラリーを得た。得られたスラリーをろ過、１２０℃乾燥後、乳鉢粉砕を行い酸化ネオジウム含有セリア・ジルコニア粉末を得た。
得られた粉末に対してＰｄを０．５ｍａｓｓ％の割合で含浸担持し、プロピレンを原料とする酸化触媒活性を測定したところ図２のとおり５０％浄化率温度（Ｔ５０）が２３４℃と発明例１よりも約３０℃高いものとなっていて、低温での排ガス浄化性能が劣っていた。
【００４８】
（発明例２〜５）
表１に示すように、発明例１とは用いた出発原料（塩化ネオジウム溶液）の添加量が異なるだけで、発明例１と同様の方法により酸化ネオジウムでハイブリッド化されたセリア・ジルコニア製品粉末を得た。
【００４９】
（発明例６〜１２）
表１に示すように、発明例１とは用いた出発原料（希土類化合物溶液）の種類、その添加量を異ならせて、発明例１と同様の方法により希土類酸化物相でハイブリッド化されたセリア・ジルコニア製品粉末を得た。なお、発明例１２は出発原料として塩化ネオジウム（Ｎｄ）、塩化プラセジム（Ｐｒ）の２種類の溶液を用いた例である。
【００５０】
（発明例１３〜２０）
表１に示すように、基材粒子を発明例１と異なるセリア・ジルコニア（ＣＺ−２）を用い、種々の出発原料（希土類化合物溶液）を用いて、発明例１と同様の方法により希土類酸化物相でハイブリッド化されたセリア・ジルコニア製品粉末を得た。なお、発明例２０は出発原料として硝酸Ｇｄ、硝酸ランタン（Ｌａ）、硝酸イットリウム（Ｙ）の３種類の溶液を用いた例である。
【００５１】
（発明例２１〜２２）
表１に示すように、基材粒子を発明例１と異なるセリア・ジルコニア（ＣＺ−３）を用い、種々の出発原料（希土類化合物溶液）を用いて、発明例１と同様の方法により希土類酸化物相でハイブリッド化されたセリア・ジルコニア製品粉末を得た。
【００５２】
（発明例２３〜２４）
表１に示すように、発明例２１及び発明例２２では基材粒子を発明例１と異なるセリア・ジルコニア（ＣＺ−４）とし、そして発明例２１では出発原料として塩化ランタン溶液を、発明例２２では出発原料として硝酸ガドニゥム溶液を用いて、発明例１と同様の方法により希土類酸化物相でハイブリッド化されたセリア・ジルコニア製品粉末を得た。
（発明例２５）
表１に示すように、基材粒子を発明例１と異なるセリア・ジルコニア（ＣＺ−５）とし、そして出発原料として塩化プラセジム溶液を用いて、発明例１と同様の方法により酸化プラセジムでハイブリッド化されたセリア・ジルコニア製品粉末を得た。
【００５３】
（比較例２〜３）
表１に示すように、比較例１の方法において、酸化ネオジウムの添加量を異ならせて酸化ネオジウム含有セリア・ジルコニア粉末を得た。
【００５４】
発明例２〜２５においては、いずれも発明例１と同様に５０％浄化率温度が低温となる結果が得られ、本発明の酸素吸放出材料は、貴金属を担持して排ガス浄化触媒とした際に低温での排ガス浄化性能に優れることが確認できた。
【００５５】
一方、比較例２〜３は、比較例１と同様に５０％浄化率温度が発明例よりも約３０℃高いものとなっていて、低温での排ガス浄化性能が発明例よりも劣っていた。
以上の通り、本発明の排ガス浄化用助触媒としての酸素吸放出材料は、低温で排ガス浄化性能に優れた酸素吸放出材料であることが確認できた。
【００５６】
【表１】
0006799885.tif 000002
【産業上の利用可能性】
【００５７】
本発明による排ガス浄化用助触媒として用いる希土類酸化物相がハイブリッド化されたセリア・ジルコニア系酸化物系酸素吸放出材料は、低温から排ガスを浄化するシステムの排ガス浄化用助触媒として好適に使用できる。
【図１】
0006799885.tif 000003
【図２】
0006799885.tif 000004